(57)【要約】【課題】窒化物半導体の無極性面または半極性面を機械的に加工する工程を含みながらも、該加工に起因する発光効率の低下が防止される、無極性または半極性の窒化物系ＬＥＤの製造方法を提供する。【解決手段】無極性または半極性の窒化物半導体基板を含む窒化物半導体積層体を準備する第１工程と、該窒化物半導体積層体の底面を機械的に削ることによって該窒化物半導体積層体の厚さを減じる第２工程と、該第２工程で生じる着色部が除去されるように該窒化物半導体積層体の底面をドライエッチする第３工程と、を有し、該第３工程では、エッチバック法を用いることによって該窒化物半導体積層体の底面の平坦性を改善する、窒化物系ＬＥＤの製造方法が提供される。【選択図】図１
2012231087.tif 000002
【特許請求の範囲】
【請求項１】
底面および上面を有し、底面側から上面側に向かって、無極性または半極性の窒化物半
導体基板と、該窒化物半導体基板の上に成長したｎ型窒化物半導体層と、該ｎ型窒化物半導体層の上に成長した窒化物半導体からなる活性層と、該活性層の上に成長したｐ型窒化物半導体層とを、この順に含む窒化物半導体積層体を準備する第１工程と、
該窒化物半導体積層体の底面を機械的に削ることによって該窒化物半導体積層体の厚さ
を減じる第２工程と、
該第２工程で生じる着色部が除去されるように該窒化物半導体積層体の底面をドライエ
ッチする第３工程と、
を有し、
該第３工程では、エッチバック法を用いることによって該窒化物半導体積層体の底面の
平坦性を改善する、窒化物系ＬＥＤの製造方法。
【請求項２】
上記第３工程の後に、上記活性層が発する光を反射するミラーを上記窒化物半導体積層
体の底面に形成する第４工程を有する、請求項１に記載の製造方法。
【請求項３】
上記第２工程または第３工程で上記窒化物半導体基板が消失する、請求項１または２に
記載の製造方法。
【請求項４】
上記窒化物半導体基板が液相法により製造されたものである、請求項３に記載の製造方
法。
【請求項５】
上記第３工程の後に、開口部を有するマスクパターンを上記半導体積層体の底面に形成
し、該マスクパターンの開口部に露出する上記窒化物半導体積層体の底面をドライエッチすることによって、上記半導体積層体の底面の一部または全部を粗化する第５工程を有する、請求項１に記載の製造方法。
【請求項６】
上記第５工程では上記半導体積層体の底面の一部を粗化し、上記半導体積層体の底面の
うち上記第５工程で粗化しない部分に電極を形成する、請求項５に記載の製造方法。
【請求項７】
上記第２工程、第３工程、第５工程のいずれかの工程で、上記窒化物半導体基板が消失
する、請求項５または６に記載の製造方法。
【請求項８】
上記窒化物半導体基板が液相法により製造されたものである、請求項７に記載の製造方
法。 
【発明の詳細な説明】
【技術分野】
【０００１】
本発明は、窒化物半導体で形成された発光構造を有する窒化物系発光ダイオード素子（以下、窒化物系ＬＥＤともいう）を製造する方法に関し、とりわけ、無極性または半極性の窒化物系ＬＥＤを製造する方法に関する。窒化物半導体は、ＡｌｘＧａｙＩｎ１−ｘ−ｙＮ（０≦ｘ≦１、０≦ｙ≦１、０≦ｘ＋ｙ≦１）、（Ａｌ，Ｇａ，Ｉｎ）Ｎなどの一般式で表される化合物半導体であり、III族窒化物半導体、窒化物系半導体、窒化ガリウム
（ＧａＮ）系半導体などとも呼ばれる。
【背景技術】
【０００２】
ＧａＮ、ＧａＩｎＮ、ＡｌＧａＮ、ＡｌＧａＩｎＮのような窒化物半導体を用いた半導体デバイスが実用化されている。代表的なデバイスは、窒化物半導体でダブルヘテロｐｎ接合型の発光構造を構成した、発光ダイオードやレーザダイオードなどの発光素子である。特に、ｃ面サファイア基板上にヘテロエピタキシャル成長された発光構造を有する窒化物系ＬＥＤは、バックライトや照明のための光源として大量に生産されている。
【０００３】
発光デバイスに用いられる窒化物半導体の結晶は、六方晶のウルツ鉱型構造を有している。上述の、ｃ面サファイア基板を用いた窒化物系ＬＥＤは、発光構造を構成するｎ型層、活性層およびｐ型層がｃ軸方向に積層された発光構造を有しているために、発光効率を低下させるピエゾ電界が活性層内部に形成されるといわれている。この問題を解決するために提案されているのが、無極性または半極性のＧａＮ基板上に発光構造をホモエピタキシャル成長させることにより得られる、無極性または半極性の窒化物系ＬＥＤである（非特許文献１、非特許文献２、非特許文献３、非特許文献４）。
【０００４】
ここで、無極性のＧａＮ基板とは、ｃ面（極性面と呼ばれる）から９０度傾いた面（無極性面と呼ばれる。例えば、ｍ面やａ面。）を主面とするＧａＮ基板のことである。また、半極性のＧａＮ基板とは、ｃ面からの傾斜が無極性面よりも小さい面（半極性面と呼ばれる。）を主面とするＧａＮ基板のことである。ただし、主面のｃ面からの傾斜が僅かであるＧａＮ基板は、通常、オフ角が付されたｃ面基板として取り扱われる。窒化物半導体基板に付与されるオフ角は、通常は１０度以内である。
【０００５】
ｃ面ＧａＮ基板上に発光構造を有する窒化物系ＬＥＤにおいて、光取出し面として利用する基板の裏面を光電気化学（ＰＥＣ）エッチングのようなウェットエッチング加工で粗化して、光取出し効率を改善する試みが行われている。一方、無極性または半極性のＧａＮ基板上に発光構造を有する無極性または半極性の窒化物系ＬＥＤにおいては、ウェットエッチング加工により基板の裏面を粗くすることができないという問題が指摘されている（非特許文献５）。そこで、かかる窒化物系ＬＥＤについては、基板の裏面をドライエッチして粗化する試みが行われている（特許文献１、非特許文献５、非特許文献６）。
【０００６】
半導体の分野において、多層配線基板を作製するに際し、配線層間に設ける絶縁膜を平坦化する方法としてエッチバック法が知られている。エッチバック法を応用して、粗い窒化物半導体層の表面を平坦化できることが知られている（特許文献２）。
【先行技術文献】
【特許文献】
【０００７】
【特許文献１】ＷＯ２００９／０７０８０９号公報
【特許文献２】特開２００６−１９６６９２号公報
【非特許文献】
【０００８】
【非特許文献１】A. Chakraborty, B. A. Haskell, S. Keller, J. S. Speck, S. P. DenBaars, S. Nakamura and U. K. Mishra: Japanese Journal of Applied Physics 44 (2005) L173
【非特許文献２】K. Okamoto, H. Ohta, D. Nakagawa, M. Sonobe, J.Ichiharaand H. Takasu: Japanese Journal of Applied Physics 45 (2006) L1197
【非特許文献３】R. B. Chung, Y-D. Lin, I.Koslow, N. Pfaff, H. Ohta, J. Ha, S. P. DenBaarsand S. Nakamura: Japanese Journal of Applied Physics 49 (2010) 070203
【非特許文献４】I. L. Koslow, J. Sonoda, R. B. Chung, C-C. Pan, S. Brinkley, H. Ohta, S. Nakamura and S. P. DenBaars: Japanese Journal of Applied Physics 49 (2010) 080203
【非特許文献５】H. Zhong, A. Tyagi, N. Pfaff, M. Saito, K. Fujito, J. S. Speck, S. P. DenBaars and S. Nakamura: Japanese Journal of Applied Physics 48 (2009) 03020
【非特許文献６】Y. Zhao, J. Sonoda, C-C. Pan, S. Brinkley, I. Koslow, K. Fujito, H. Ohta, S. P. DenBaars and S. Nakamura: Applied Physics Express 3 (2010) 102101
【発明の概要】
【発明が解決しようとする課題】
【０００９】
窒化物半導体の無極性面や半極性面は、機械的な刺激を受けると容易に着色する。詳細は明らかでないが、その原因は、表面近傍の窒素原子が脱離し易いからであると推定される。窒素原子が脱離した跡には、可視光を吸収する性質を持った空孔が残されるものと考えられる。原因が何であれ、窒化物系ＬＥＤにとって構成物質の着色は、発光効率を著しく低下させるので好ましくない。本発明の主たる目的は、窒化物半導体の無極性面または半極性面を機械的に加工する工程を含みながらも、該加工に起因する発光効率の低下が防止される、無極性または半極性の窒化物系ＬＥＤの製造方法を提供することである。
【課題を解決するための手段】
【００１０】
次に挙げる窒化物系ＬＥＤの製造方法を提供する。
（１）底面および上面を有し、底面側から上面側に向かって、無極性または半極性の窒化物半導体基板と、該窒化物半導体基板の上に成長したｎ型窒化物半導体層と、該ｎ型窒化物半導体層の上に成長した窒化物半導体からなる活性層と、該活性層の上に成長したｐ型窒化物半導体層とを、この順に含む窒化物半導体積層体を準備する第１工程と、該窒化物半導体積層体の底面を機械的に削ることによって該窒化物半導体積層体の厚さを減じる第２工程と、該第２工程で生じる着色部が除去されるように該窒化物半導体積層体の底面をドライエッチする第３工程と、を有し、該第３工程では、エッチバック法を用いることによって該窒化物半導体積層体の底面の平坦性を改善する、窒化物系ＬＥＤの製造方法。
（２）上記第３工程の後に、上記活性層が発する光を反射するミラーを上記窒化物半導体積層体の底面に形成する第４工程を有する、上記（１）に記載の製造方法。
（３）上記第２工程または第３工程で上記窒化物半導体基板が消失する、上記（１）または（２）に記載の製造方法。
（４）上記窒化物半導体基板が液相法により製造されたものである、上記（３）に記載の製造方法。
（５）上記第３工程の後に、開口部を有するマスクパターンを上記半導体積層体の底面に形成し、該マスクパターンの開口部に露出する上記窒化物半導体積層体をドライエッチすることによって、上記半導体積層体の底面の一部または全部を粗化する第５工程を有する、上記（１）に記載の製造方法。
（６）上記第５工程では上記半導体積層体の底面の一部を粗化し、上記半導体積層体の底
面のうち上記第５工程で粗化しない部分に電極を形成する、上記（５）に記載の製造方法。
（７）上記第２工程、第３工程、第５工程のいずれかの工程で、上記窒化物半導体基板が消失する、上記（５）または（６）に記載の製造方法。
（８）上記窒化物半導体基板が液相法により製造されたものである、上記（７）に記載の製造方法。
【発明の効果】
【００１１】
上記の製造方法によれば、窒化物半導体の無極性面または半極性面を機械的に加工しながらも、該加工に起因する発光効率の低下のない、無極性または半極性の窒化物系ＬＥＤを製造することができる。
【図面の簡単な説明】
【００１２】
【図１】窒化物系ＬＥＤの構造を示しており、図１（ａ）は平面図、図１（ｂ）は図１（ａ）のＸ−Ｘ線の位置における断面図である。
【図２】図１に示す窒化物系ＬＥＤの製造工程を説明するための断面図である。
【図３】図１に示す窒化物系ＬＥＤの製造工程を説明するための断面図である。
【図４】図１に示す窒化物系ＬＥＤの製造工程を説明するための断面図である。
【図５】窒化物半導体基板の裏面に割り溝を形成したウェハの断面図である。
【図６】窒化物系ＬＥＤの構造を示す断面図である。
【図７】図７（ａ）および（ｂ）は、それぞれ窒化物系ＬＥＤの構造を示す断面図である。
【図８】図８（ａ）および（ｂ）は、それぞれ窒化物系ＬＥＤの構造を示す断面図である。
【図９】図９（ａ）、（ｂ）および（ｃ）は、それぞれ窒化物系ＬＥＤの構造を示す断面図である。
【図１０】図１０（ａ）および（ｂ）は、それぞれ窒化物系ＬＥＤの構造を示す断面図である。
【発明を実施するための形態】
【００１３】
以下では、図１に示す窒化物系ＬＥＤ１０の製造手順に即して、本発明実施形態に係る製造方法を説明する。図１（ａ）は平面図であり、図１（ｂ）は図１（ａ）のＸ−Ｘ線の位置における断面図である。
【００１４】
窒化物系ＬＥＤ１０は窒化物半導体積層体Ｌを有している。窒化物半導体積層体Ｌは、底面Ｌ１側から上面Ｌ２側に向かって、無極性または半極性の窒化物半導体基板１１と、該基板の上に成長したｎ型窒化物半導体層１２と、該ｎ型窒化物半導体層の上に成長した窒化物半導体からなる活性層１３と、該活性層の上に成長したｐ型窒化物半導体層１４とを、この順に含んでいる。ｎ型窒化物半導体層１２、活性層１３およびｐ型窒化物半導体層１４は、ダブルヘテロｐｎ接合型の発光構造を構成している。窒化物半導体積層体Ｌから、ｐ型窒化物半導体層１４および活性層１３が部分的に除去されることにより露出したｎ型窒化物半導体層１２の表面には、ｎ電極Ｅ１が形成されている。ｐ型窒化物半導体層１４の上面には、透光性電極Ｅ２が、該上面の略全体を覆うように形成されている。透光性電極Ｅ２の一部上にｐ電極Ｅ３が形成されている。
【００１５】
窒化物系ＬＥＤ１０は、次の手順により製造することができる。
（i）エピタキシャル成長工程
無極性または半極性の窒化物半導体基板１１を準備し、ＭＯＶＰＥ法のような気相成長法を用いて、該基板上にｎ型窒化物半導体層１２、活性層１３およびｐ型窒化物半導体層１４を順次エピタキシャル成長させる。窒化物半導体基板１１は、例えば、ｍ面ＧａＮ基
板、ａ面ＧａＮ基板、半極性（１０−１−１）ＧａＮ基板、半極性（１０−１１）ＧａＮ基板、半極性（１１−２−２）ＧａＮ基板、半極性（１１−２２）ＧａＮ基板、半極性（２０−２−１）ＧａＮ基板、半極性（２０−２１）ＧａＮ基板、半極性（１０−１−２）ＧａＮ基板、半極性（１０−１２）ＧａＮ基板、半極性（１０−１−３）ＧａＮ基板、半極性（１０−１３）ＧａＮ基板、半極性（３０−３−１）ＧａＮ基板、半極性（３０−３１）ＧａＮ基板、などである。窒化物半導体基板１１の厚さは、例えば、３００〜５００μｍである。
【００１６】
（ii）電極形成工程
エピタキシャル成長工程の完了後、定法に従って、ｎ電極Ｅ１、透光性電極Ｅ２およびｐ電極Ｅ３の形成を行う。ｎ電極Ｅ１はＡｌ、Ｔｉ、Ｗ、Ｃｒなどの上に、Ａｕを積層した構造とすることができる。透光性電極Ｅ２は、ＩＴＯ（インジウム錫酸化物）、インジウム亜鉛酸化物、酸化亜鉛、酸化ガリウムのような透明導電性酸化物を用いて形成することができる。ｐ電極Ｅ３は、ｎ電極Ｅ１と同様の構造とすることができる。図１には示していないが、通常は、これらの電極を形成した後、ｎ電極とｐ電極の表面を除き、ウェハ表面をＳｉＯ２のような透光性の無機絶縁材料からなる絶縁保護膜で被覆する。
【００１７】
（iii）基板薄肉化工程
電極形成工程の後、窒化物半導体積層体Ｌの底面、すなわち、無極性または半極性の窒化物半導体基板１１の裏面を機械的に削って、該基板の厚さを２００μｍ以下、好ましくは１５０μｍ以下まで減じる。８０μｍ未満とする場合には、ハンドリング中にウェハが割れ易くなり、歩留まりが低下する可能性があるので注意を要する。加工方法としては、グラインディング、ラッピング、ポリッシングなどが例示される。グラインディングやラッピングによれば、窒化物半導体基板の厚さを数時間で１００μｍ以上も減じることができる。
【００１８】
この基板薄肉化工程では、好ましくは、ラッピングとポリッシングを併用して、窒化物半導体基板１１の裏面に残る加工痕（溝など）の深さを１０μｍ以下とする。ポリッシングによる平坦化は、長時間を要するので、この工程では行わない。短時間のポリッシングで加工痕を取り除こうとすると、窒化物半導体基板の着色を避けることができない。
【００１９】
（iv）着色部分除去工程（エッチバック工程）
この工程では、前述の基板薄肉化工程で窒化物半導体基板１１の裏面に形成された着色部分を、ドライエッチングにより除去する。その際、エッチバック法を用いることによって、基板裏面の平坦性改善を同時に行う。
図２（ａ）は、基板薄肉化工程から上がってきたばかりのウェハの断面図であり、窒化物半導体基板１１の裏面には加工痕が残っている。この裏面上にフォトレジストＰをスピンコートすると、図２（ｂ）に示すように、加工痕はフォトレジストによって埋め込まれるが、フォトレジストの表面は表面張力によって平坦となる。
【００２０】
スピンコート後、フォトレジストＰと窒化物半導体基板１１のエッチング速度が同じとなる条件でドライエッチすることにより、最初はフォトレジストの表面を削り取っていく。やがて、図３（ｃ）に示すように基板１１が露出するが、フォトレジストと基板のエッチング速度が同じであるため、その後も、ウェハの裏面は平坦に保たれたままエッチングが進行する。その様子を示したのが図３（ｄ）である。
フォトレジストが消失するまでエッチングを続けると、図４（ｅ）に示すように、窒化物半導体基板１１の裏面が平坦化した状態となる。平坦化後のエッチング量は、除去すべき着色部分の厚さに応じて調節する。
【００２１】
（v）ダイシング工程
着色部分除去工程の完了後、定法に従ってウェハを分割し、窒化物系ＬＥＤをチップ状にする（図４（ｆ））。
上記工程（ i）〜（v）を順次行うことによって、薄い窒化物半導体積層体Ｌを有する
、薄い窒化物系ＬＥＤを効率よく製造することができる。薄型のＬＥＤは、コンパクトなパッケージに実装できるという利点がある。また、発光効率を改善するうえでも薄型化は有用と考えられる。
【００２２】
上記製造方法によれば、着色部分除去工程（iv）で窒化物半導体基板１１の裏面が平坦となるので、ダイシング工程（ｖ）では、図５に示すように割り溝Ｇを基板１１の裏面に形成し、この割り溝Ｇを起点にしてウェハをブレーキングする方法を好ましく用いることができる。基板の裏面の平坦性が高いと、割り溝Ｇ以外の部分を起点としてウェハが割れることがないので、ブレーキング工程における不良の発生が防止される。
【００２３】
窒化物系ＬＥＤ１０は、図６に示すように、窒化物半導体積層体Ｌの底面側にｎ電極Ｅ１を配置した構成とすることもできる。この構成では、該底面（窒化物半導体基板１１の裏面）の平坦性が高いほど、該底面と接するｎ電極の表面Ｅ１ａの平坦性が高くなり、それに伴って、この表面Ｅ１ａの反射率も高くなる。従って、窒化物半導体積層体Ｌの底面の平坦性が高いほど、ｎ電極Ｅ１の表面Ｅ１ａによる光吸収に起因する損失が小さくなることになる。
【００２４】
図７に示すように、窒化物系ＬＥＤ１０では、窒化物半導体積層体Ｌの底面上に、活性層１３から発せられる光を反射させるミラーＭを設けることができる。図７（ａ）の例では、ｎ電極Ｅ１とｐ電極Ｅ２が両方とも窒化物半導体積層体Ｌの上面Ｌ２側に配置されており、ミラーＭは窒化物半導体積層体Ｌの底面（窒化物半導体基板１１の裏面）全体を覆うように設けられている。図７（ｂ）の例では、窒化物半導体積層体の底面側に設けられたｎ電極Ｅ１が、ミラーＭに形成された貫通孔を通して、窒化物半導体基板１１の裏面に接している。
【００２５】
ミラーＭはＡｌ膜、Ａｇ膜のようなメタル膜を含んでもよいし、ＤＢＲのような多層膜型の反射膜を含んでもよい。ミラーＭは、また、単層または多層の透明薄膜上にメタル膜を積層した構造であってもよい。窒化物半導体積層体Ｌの底面の平坦性が高いほど、ミラーＭの反射面の平坦性も高くなり、ひいては、その反射率も高くなる。また、ミラーＭが多層膜型の反射膜を含む場合には、窒化物半導体積層体Ｌの底面の平坦性が高いほど、多層膜を構成する単位膜の膜厚を高精度で制御でき、また、多層膜構造の乱れも小さくなる。
【００２６】
図８に示すように、窒化物系ＬＥＤ１０では、光取出し効率を高めるために、窒化物半導体積層体Ｌの底面（窒化物半導体基板１１の裏面）を粗化することができる。図８（ａ）は、ｎ電極Ｅ１とｐ電極Ｅ３を両方とも窒化物半導体積層体Ｌの上面側に設けた例、図８（ｂ）はｎ電極Ｅ１を窒化物半導体積層体Ｌの底面側に設けた例を示している。図８（ｂ）の例では、窒化物半導体積層体Ｌの下面の一部を平坦なままとし、その部分にｎ電極Ｅ１を形成している。
【００２７】
窒化物半導体積層体の底面を粗化するための好ましい方法は、該底面を部分的に露出させるマスクパターンを用いたドライエッチング加工である。粗化加工の前に該底面の平坦性を高くしておくことは、このマスクパターンを再現性よく形成するうえで重要である。中でも、メタル薄膜を加熱することにより自発的に生じるボールアップ現象を利用してメタル製のナノマスクパターンを形成する場合や、レーザ干渉露光によりサブミクロンスケールの微細な周期的マスクパターンを形成する場合には、特に重要である。サブミクロンスケールの微細なマスクパターンを用いて窒化物半導体積層体の底面をドライエッチ加工
することによって、全反射が発生しない、光透過性に極めて優れた粗化面を形成することができる。
【００２８】
上記製造方法では、基板薄肉化工程（iii）において、無極性または半極性の窒化物半
導体基板１１の全部または実質的に全部を、窒化物半導体積層体Ｌから取り除いてしまうこともできる。この方法を用いて製造する場合、窒化物系ＬＥＤ１０は、図９に示すように、窒化物半導体積層体Ｌの下面側に支持基板Ｓを取り付けた構造とするか、あるいは、図１０に示すように、窒化物半導体積層体Ｌの上面側に支持基板を取り付けた構造とすることができる。このような、窒化物半導体基板の全部または実質的に全部を、窒化物系ＬＥＤの最終構造から取り除く方法は、Ｎａフラックス法やアモノサーマル法のような液相法で製造される窒化物半導体基板を用いる場合に有用である。液相法で得られる窒化物半導体基板は、全体が不純物のために着色している場合があるからである。
【００２９】
図９（ａ）に示す例では、ミラーＭを挟んで、窒化物半導体積層体Ｌに支持基板Ｓを取り付けている。この場合、支持基板は適当な接着剤を用いてミラー層に接合することができる。
図９（ｂ）およびに示す例では、ｎ電極Ｅ１を挟んで、窒化物半導体積層体Ｌに支持基板Ｓを取り付けている。図９（ｃ）に示す例では、ミラーＭとｎ電極Ｅ１を挟んで、窒化物半導体積層体Ｌに支持基板Ｓを取り付けている。これらの場合、電極として使用可能な導電性を有する支持基板Ｓを、導電性接着剤を用いてｎ電極Ｅ１に接合する。あるいは、支持基板Ｓは、ｎ電極Ｅ１上にメッキ法で堆積させた厚膜金属層であってもよい。
【００３０】
図１０（ａ）に示す例では、透光性電極Ｅ２およびｐ電極Ｅ３を挟んで、窒化物半導体積層体Ｌに支持基板Ｓを取り付けている。図１０（ｂ）に示す例では、透光性電極Ｅ２、ミラーＭおよびｐ電極Ｅ３を挟んで、窒化物半導体積層体Ｌに支持基板Ｓを取り付けている。これらの場合、電極として使用可能な導電性を有する支持基板Ｓを、導電性接着剤を用いてｐ電極Ｅ３に接合する。あるいは、支持基板Ｓは、ｐ電極Ｅ３上にメッキ法で堆積させた厚膜金属層であってもよい。また、透光性電極Ｅ２は、Ａｇ、Ｎｉ、Ｐｄなどを用いたメタル製のオーミック電極に置き換えることができる。
【００３１】
エッチバック法は、バルク結晶からスライスした無極性または半極性の窒化物半導体基板の表面を平坦化させるときに用いることもできる。エッチバック法で予備的に平坦化した表面を、低レートでポリッシング仕上げすることにより、窒化物半導体のエピタキシャル成長に使用可能な、着色のない無極性または半極性の窒化物半導体基板を得ることができる。この基板上に窒化物半導体からなるｎ型層、活性層およびｐ型層をエピタキシャル成長させて窒化物系ＬＥＤを製造することができる。
【符号の説明】
【００３２】
１０  窒化物系ＬＥＤ
１１  無極性または半極性の窒化物半導体基板
１２  ｎ型窒化物半導体層
１３  活性層
１４  ｐ型窒化物半導体層
Ｌ  窒化物半導体積層体
Ｌ１  底面
Ｌ２  上面
Ｅ１  ｎ電極
Ｅ２  透光性電極
Ｅ３  ｐ電極
Ｐ  フォトレジスト
Ｇ  割り溝
Ｍ  ミラー
Ｓ  支持基板
【図１】
2012231087.tif 000003
【図２】
2012231087.tif 000004
【図３】
2012231087.tif 000005
【図４】
2012231087.tif 000006
【図５】
2012231087.tif 000007
【図６】
2012231087.tif 000008
【図７】
2012231087.tif 000009
【図８】
2012231087.tif 000010
【図９】
2012231087.tif 000011
【図１０】
2012231087.tif 000012